(57)【特許請求の範囲】
【請求項１】
臭化テトラｎブチルアンモニウムを溶質として含む水溶液が冷却されることにより生成される包接水和物を含む蓄熱剤であって、
前記水溶液に、臭化テトラｉｓｏペンチルアンモニウム、アルカリ金属リン酸塩及びセルロース誘導体が添加されており、
前記セルロース誘導体がカルボキシル基及びカルボキシメチル基のうちの少なくとも一つを有するセルロース誘導体、又はカルボキシル基及びカルボキシメチル基のうちの少なくとも一つ並びにアルカリ金属を有するセルロース誘導体であることを特徴とする蓄熱剤。
【請求項２】
臭化テトラｎブチルアンモニウムを溶質として含む水溶液の臭化テトラｎブチルアンモニウムの濃度が２０重量％以上４０.５重量％以下であり、
臭化テトラｎブチルアンモニウムを溶質として含む水溶液に対する臭化テトラｉｓｏペンチルアンモニウムの重量比率が、０．１％以上 ７．０％以下であることを特徴とする請求項１に記載の蓄熱剤。
【請求項３】
臭化テトラｎブチルアンモニウム（ＴＢＡＢ）を溶質として含む水溶液に対する臭化テトラｉｓｏペンチルアンモニウム（ＴｉＰＡＢ）の重量比率が、臭化テトラｎブチルアンモニウム（ＴＢＡＢ）を溶質として含む水溶液の臭化テトラｎブチルアンモニウム（ＴＢＡＢ）の重量濃度であるＴＢＡＢ濃度に対応して、
ＴＢＡＢ濃度が１５重量％以上２０重量％未満では該重量比率が０．１％以上３．０％以下であり、
ＴＢＡＢ濃度が２０重量％以上２５重量％未満では該重量比率が０．１％以上７．０％以下であり、
ＴＢＡＢ濃度が２５重量％以上３０重量％未満では該重量比率が０．１％以上１２．０％以下であり、
ＴＢＡＢ濃度が３０重量％以上３５重量％未満では該重量比率が０．１％以上９．０％以下であり、
ＴＢＡＢ濃度が３５重量％以上４０.５重量％以下では該重量比率が０．１％以上８．０％以下であることを特徴とする請求項１に記載の蓄熱剤。
【請求項４】
前記アルカリ金属リン酸塩がリン酸水素二ナトリウムであることを特徴とする請求項１乃至３のいずれかに記載の蓄熱剤。
【請求項５】
臭化テトラｎブチルアンモニウムを溶質として含む水溶液の臭化テトラｎブチルアンモニウムの濃度が１５重量％以上４０.５重量％以下であり、
臭化テトラｎブチルアンモニウムを溶質として含む水溶液に対するリン酸水素二ナトリウムの重量比率が、０．１％以上 ７．０％以下であることを特徴とする請求項４に記載の蓄熱剤。
【請求項６】
臭化テトラｎブチルアンモニウム（ＴＢＡＢ）を溶質として含む水溶液に対するリン酸水素二ナトリウムの重量比率が、臭化テトラｎブチルアンモニウム（ＴＢＡＢ）を溶質として含む水溶液の臭化テトラｎブチルアンモニウム（ＴＢＡＢ）の重量濃度であるＴＢＡＢ濃度に対応して、
ＴＢＡＢ濃度が１５重量％以上２０重量％未満では該重量比率が０．１％以上８．０％以下であり、
ＴＢＡＢ濃度が２０重量％以上２５重量％未満では該重量比率が０．１％以上１０．０％以下であり、
ＴＢＡＢ濃度が２５重量％以上３０重量％未満では該重量比率が０．１％以上１１．０％以下であり、
ＴＢＡＢ濃度が３０重量％以上３５重量％未満では該重量比率が０．１％以上９．０％以下であり、
ＴＢＡＢ濃度が３５重量％以上４０.５重量％以下では該重量比率が０．１％以上７．０％以下であることを特徴とする請求項４に記載の蓄熱剤。
【請求項７】
前記カルボキシル基及びカルボキシメチル基のうちの少なくとも一つ、並びにアルカリ金属を有するセルロース誘導体がカルボキシメチルセルロースナトリウムであることを特徴とする請求項１乃至６のいずれかに記載の蓄熱剤。
【請求項８】
臭化テトラｎブチルアンモニウムを溶質として含む水溶液に対するカルボキシメチルセルロースナトリウムの重量比率が、０．１％以上１０．０％以下であることを特徴とする請求項７に記載の蓄熱剤。
【請求項９】
腐食抑制剤が添加されていることを特徴とする請求項１乃至８のいずれかに記載の蓄熱剤。
【発明の詳細な説明】
【技術分野】
【０００１】
本発明は、潜熱蓄熱剤に係り、特に、その過冷却を防止して蓄熱速度を高め、かつ添加成分の分離を抑制する技術に関する。
【背景技術】
【０００２】
蓄熱剤の主剤として使用される蓄熱剤は、その単位時間あたりの蓄熱量（以下「蓄熱速度」という）が高いものほど実用上好ましい。その蓄熱速度がより高ければ、より短時間でより多くの熱エネルギーを蓄積できるからである。
【０００３】
臭化テトラｎブチルアンモニウムの水溶液（以下「原料水溶液」という）が冷却されて生成される臭化テトラｎブチルアンモニウムの包接水和物（準包接水和物を含む。以下、同様）は、蓄熱式のビル空調設備に使用される蓄熱剤や鮮魚保存用の保冷材の主剤として良く知られており（例えば、特許文献１、２参照）、相分離を起こし難いことでも知られている（例えば、特許文献３参照）。そして、原料水溶液から臭化テトラｎブチルアンモニウムの包接水和物が生成する際の単位時間あたりの蓄熱量（これは、臭化テトラｎブチルアンモニウムの包接水和物が原料水溶液に復帰する際の単位時間あたりの放熱量と実質的に等しい）、即ち蓄熱速度を高める技術開発が進められている。
【０００４】
また、原料水溶液を冷却して臭化テトラｎブチルアンモニウムの水和物を生成させようとする場合、水和物生成温度以下になっても、水和物が生成せず、溶液状態が少なくとも一時的に維持される現象、即ち過冷却現象が起こる。この現象は、水和物の結晶の生成や成長を遅延させ、総じて蓄熱剤の蓄熱速度を低下させる。それ故、この蓄熱速度の低下を回避する又は当該蓄熱速度をより高めるためには、原料水溶液の過冷却を防止又は抑制する手法が求められてくる。そのような技術として、原料水溶液にアルカリ金属リン酸塩を添加することにより蓄熱速度を向上させる技術がある（例えば、特許文献４参照）。
【先行技術文献】
【特許文献】
【０００５】
【特許文献１】特開２００１−２８０８７５号公報
【特許文献２】特開２００７−１６１８９４号公報
【特許文献３】特開２００５−１２６７２８号公報
【特許文献４】特開２００８−２１４５２７号公報
【特許文献５】特開２００６−１３１８５６号公報
【特許文献６】特許３７７４５３０号公報
【発明の概要】
【発明が解決しようとする課題】
【０００６】
原料水溶液に過冷却防止剤を添加しておくことにより、過冷却防止の効果が生じる場合であっても、蓄熱剤の実際の使用環境では、蓄熱と放熱（以下、まとめて「蓄放熱」という場合がある）、即ち、包接水和物の生成又は凝固と融解とが頻繁に繰り返される。このような蓄熱と放熱の繰返しにより、当該過冷却防止剤の過冷却防止効果の経時的な劣化が起こることがある。そこで、臭化テトラｎブチルアンモニウム水溶液を主成分とする蓄熱剤において、短時間で過冷却が解除されること、すなわち、蓄熱を短時間で行え、蓄熱速度を高めること、さらに蓄熱・放熱を頻繁に繰り返しても過冷却防止効果に経時的な劣化が起こらないことを実現できる過冷却防止剤が求められている。
【０００７】
また、原料水溶液から生成する臭化テトラｎブチルアンモニウムの包接水和物の過冷却を防止して蓄熱速度の向上効果を維持させるために、過冷却防止剤としてアルカリ金属リン酸塩を原料水溶液に多く添加すると、アルカリ金属リン酸塩が沈降し、その沈降が原因となる相分離が発生する現象も確認されている。
【０００８】
一方、蓄熱剤が起こす相分離を防止又は抑制する手法として、次の例が知られている。
【０００９】
（１）硫酸ナトリウム１０水和物を主成分とする蓄熱剤の相分離抑制のためにスターチ等の多糖類を用いる手法（特許文献５）。この手法によれば、スターチ等の多糖類による蓄熱剤のゲル化という物理的効果により、相分離を防止又は抑制することができる。
【００１０】
（２）酢酸ナトリウム３水塩を主成分とする蓄熱剤に含まれる過冷却解除防止用担持結晶の沈降を抑制するために、増粘剤を添加する手法（特許文献６）。この手法によれば、増粘剤による粘性増加という物理的効果により、過冷却防止用担持結晶の沈降が抑制され、その沈降が原因となる相分離を防止又は抑制することができる。
【００１１】
しかし、上記（１）及び（２）の各手法における物理的効果を維持するためには、蓄熱剤の粘性を大幅に増加させなければならない。蓄熱剤の粘性を大幅に増加させるためには、多糖類や増粘剤を多量に添加する必要があり、そのため蓄熱剤の主成分である臭化テトラｎブチルアンモニウムの比率が相対的に低下し、蓄熱量が低下するという性能上の問題が生じる。
【００１２】
本発明は、以上の事情に鑑みてなされたものであり、臭化テトラｎブチルアンモニウムを溶質として含む包接水和物生成用の水溶液（原料水溶液）が水和物生成温度以下に冷却されることにより生成される包接水和物を含む蓄熱剤において、原料水溶液を冷却して包接水和物を生成する際、原料水溶液の過冷却度を低減又は過冷却を防止又は抑制することができ、蓄熱速度を高くすることができ、かつ、原料水溶液中における水和物の生成又は凝固と融解とを頻繁に繰返しても過冷却防止効果の低下を起こりにくくすることができるとともに、過冷却防止剤の沈降を防止し、蓄熱量が大きい蓄熱剤を提供することを目的とする。  
【課題を解決するための手段】
【００１３】
本発明においては、臭化テトラｎブチルアンモニウムを溶質として含む包接水和物生成用の水溶液に、過冷却防止剤として臭化テトラｉｓｏペンチルアンモニウムとともにアルカリ金属リン酸塩が添加される。過冷却防止剤として臭化テトラｉｓｏペンチルアンモニウム及びアルカリ金属リン酸塩の両者を併用することにより、短時間で過冷却が解除され、すなわち、蓄熱を短時間で行うことができ、蓄熱速度を向上させることができ、また、蓄熱・放熱を頻繁に繰り返しても過冷却防止効果に経時的な劣化が起こらない蓄熱剤を提供することができる。
【００１４】
一方、臭化テトラｎブチルアンモニウムを溶質として含む包接水和物生成用の水溶液が水和物生成温度以下に冷却されることにより生成される包接水和物を含む蓄熱剤に、過冷却防止剤としてアルカリ金属リン酸塩を特定の濃度以上に添加すると、アルカリ金属リン酸塩が沈降する現象が認められた。
【００１５】
そこで、本発明者らが鋭意検討した結果、臭化テトラｎブチルアンモニウムを溶質として含む包接水和物生成用の水溶液が水和物生成温度以下に冷却されることにより生成される包接水和物とアルカリ金属リン酸塩を含む蓄熱剤に、カルボキシル基およびカルボキシメチル基のうち少なくとも一つを有するセルロース誘導体を添加する、あるいはカルボキシル基およびカルボキシメチル基のうち少なくとも一つを有するとともに、アルカリ金属をも有するセルロース誘導体を添加することにより、アルカリ金属リン酸塩の沈降を抑制することができ、かつ、大きい蓄熱量を提供できることを見出した。
【００１６】
これは、単に粘性上昇などの物理的な作用ではなく、アルカリ金属リン酸塩と、カルボキシル基およびカルボキシメチル基のうち少なくとも一つを有するセルロース誘導体との化学的な作用により、あるいはカルボキシル基およびカルボキシメチル基のうち少なくとも一つを有し、アルカリ金属を有するセルロース誘導体との化学的な作用により、アルカリ金属リン酸塩の沈降を抑制できるためと考えられる。また、本発明者は、これらのセルロース誘導体を加えても、蓄熱剤の性能、すなわち過冷却解除性能や蓄熱速度が問題になるほど損なわれることがないことを見出した。
【００１７】
さらに、本発明者は、臭化テトラｎブチルアンモニウムを溶質として含む包接水和物生成用の水溶液であって、臭化テトラｉｓｏペンチルアンモニウム、アルカリ金属リン酸塩を含む水溶液に添加するこれらのセルロース誘導体の分子量や添加量によって精製される水溶液の粘性は異なってくるものの、アルカリ金属リン酸塩の沈降抑制効果はその粘性とはほとんど関係がないことを見出した。したがって、臭化テトラｎブチルアンモニウム、臭化テトラｉｓｏペンチルアンモニウム及びアルカリ金属リン酸塩を含む水溶液の粘性を大幅に上昇させることなく、アルカリ金属リン酸塩の沈降を抑制することができるので、高粘性により蓄熱容器への蓄熱剤の充填が難しくなるなどの取扱い上の問題が生じることを避けることができる。
【００１８】
本発明は以上の各知見を基礎とするものであり、そのうち本発明の第１の形態に係る蓄熱剤は、臭化テトラｎブチルアンモニウムを溶質として含む水溶液が水和物生成温度以下に冷却されることにより生成される包接水和物を含む蓄熱剤であって、前記水溶液に、臭化テトラｉｓｏペンチルアンモニウム、アルカリ金属リン酸塩及びセルロース誘導体が添加されており、前記セルロース誘導体が、カルボキシル基及びカルボキシメチル基のうちの少なくとも一つを有するセルロース誘導体、又はカルボキシル基及びカルボキシメチル基のうちの少なくとも一つ、並びにアルカリ金属を有するセルロース誘導体であることを特徴とするものである。
【００１９】
本発明の第２の形態に係る蓄熱剤は、第１の形態に係る蓄熱剤であって、臭化テトラｎブチルアンモニウムを溶質として含む水溶液の臭化テトラｎブチルアンモニウムの濃度が２０重量％以上４０.５重量％以下であり、臭化テトラｎブチルアンモニウムを溶質として含む水溶液に対する臭化テトラｉｓｏペンチルアンモニウムの重量比率が、０．１％以上 ７．０％以下であることを特徴とするものである。
【００２０】
本発明の第３の形態に係る蓄熱剤は、第１の形態に係る蓄熱剤であって、臭化テトラｎブチルアンモニウム（ＴＢＡＢ）を溶質として含む水溶液に対する臭化テトラｉｓｏペンチルアンモニウム（ＴｉＰＡＢ）の重量比率が、臭化テトラｎブチルアンモニウム（ＴＢＡＢ）を溶質として含む水溶液の臭化テトラｎブチルアンモニウム（ＴＢＡＢ）の重量濃度であるＴＢＡＢ濃度に対応して、
ＴＢＡＢ濃度が１５重量％以上２０重量％未満では該重量比率が０．１％以上３．０％以下であり、
ＴＢＡＢ濃度が２０重量％以上２５重量％未満では該重量比率が０．１％以上７．０％以下であり、
ＴＢＡＢ濃度が２５重量％以上３０重量％未満では該重量比率が０．１％以上１２．０％以下であり、
ＴＢＡＢ濃度が３０重量％以上３５重量％未満では該重量比率が０．１％以上９．０％以下であり、
ＴＢＡＢ濃度が３５重量％以上４０.５重量％以下では該重量比率が０．１％以上８．０％以下であることを特徴とするものである。
【００２１】
本発明の第４の形態に係る蓄熱剤は、第１乃至第３のいずれかの形態に係る蓄熱剤であって、アルカリ金属リン酸塩がリン酸水素二ナトリウムであることを特徴とするものである。
【００２２】
本発明の第５の形態に係る蓄熱剤は、第４の形態に係る蓄熱剤であって、臭化テトラｎブチルアンモニウムを溶質として含む水溶液の臭化テトラｎブチルアンモニウムの濃度が１５重量％以上４０.５重量％以下であり、臭化テトラｎブチルアンモニウムを溶質として含む水溶液に対するリン酸水素二ナトリウムの重量比率が、０．１％以上７．０％以下であることを特徴とするものである。
【００２３】
本発明の第６の形態に係る蓄熱剤は、第４の形態に係る蓄熱剤であって、臭化テトラｎブチルアンモニウム（ＴＢＡＢ）を溶質として含む水溶液に対するリン酸水素二ナトリウムの重量比率が、臭化テトラｎブチルアンモニウム（ＴＢＡＢ）を溶質として含む水溶液の臭化テトラｎブチルアンモニウム（ＴＢＡＢ）の重量濃度であるＴＢＡＢ濃度に対応して、
ＴＢＡＢ濃度が１５重量％以上２０重量％未満では該重量比率が０．１％以上８．０％以下であり、
ＴＢＡＢ濃度が２０重量％以上２５重量％未満では該重量比率が０．１％以上１０．０％以下であり、
ＴＢＡＢ濃度が２５重量％以上３０重量％未満では該重量比率が０．１％以上１１．０％以下であり、
ＴＢＡＢ濃度が３０重量％以上３５重量％未満では該重量比率が０．１％以上９．０％以下であり、
ＴＢＡＢ濃度が３５重量％以上４０.５重量％以下では該重量比率が０．１％以上７．０％以下であることを特徴とするものである。
【００２４】
本発明の第７の形態に係る蓄熱剤は、第１乃至第６のいずれかの形態に係る蓄熱剤であって、前記カルボキシル基及びカルボキシメチル基のうちの少なくとも一つ、並びにアルカリ金属を有するセルロース誘導体がカルボキシメチルセルロースナトリウムであることを特徴とするものである。
【００２５】
本発明の第８の形態に係る蓄熱剤は、第７の形態に係る蓄熱剤であって、臭化テトラｎブチルアンモニウムを溶質として含む水溶液に対するカルボキシメチルセルロースナトリウムの重量比率が、０．１％以上１０．０％以下であることを特徴とするものである。
本発明の第９の形態に係る蓄熱剤は、第１乃至第８のいずれかの形態に係る蓄熱剤であって、腐食抑制剤が添加されていることを特徴とするものである。
【００２６】
本発明の各形態に係る蓄熱剤において、カルボキシル基およびカルボキシメチル基のうち少なくとも一つを有するセルロース誘導体の典型例は、カラギーナン、カルボキシメチルセルロースである。また、カルボキシル基およびカルボキシメチル基のうち少なくとも一つを有し、アルカリ金属を有するセルロース誘導体の典型例は、カルボキシメチルセルロースナトリウム、アルギン酸ナトリウムである。アルカリ金属リン酸塩の典型例は、ナトリウムのリン酸塩、カリウムのリン酸塩であり、具体的にはリン酸二水素ナトリウム、リン酸水素二ナトリウム、リン酸三ナトリウム、リン酸二水素カリウム、リン酸水素二カリウム、リン酸三カリウムであり、その混合物であっても良い。
【００２７】
なお、本明細書において、次に掲げる用語は、別段の説明がなされる場合を除き、以下のとおり解釈されるものとする。
【００２８】
（１）「包接水和物」には、準包接水和物が含まれる。
【００２９】
（２）「包接水和物」は「水和物」と略称される場合がある。
【００３０】
（３）「原料水溶液」とは、臭化テトラｎブチルアンモニウムを溶質として含む包接水和物生成用の水溶液であって、臭化テトラｉｓｏペンチルアンモニウム、アルカリ金属リン酸塩及びセルロース誘導体が添加されている水溶液をいう。臭化テトラｎブチルアンモニウム、臭化テトラｉｓｏペンチルアンモニウム、アルカリ金属リン酸塩及びセルロース誘導体とは別の微量物質が添加されていても「原料水溶液」という。また、臭化テトラｎブチルアンモニウムをゲスト化合物とする包接水和物が分散又は懸濁していても、臭化テトラｎブチルアンモニウムを含む水溶液であれば「原料水溶液」という。
【００３１】
（４）「水和物生成温度」とは、原料水溶液を冷却したとき、臭化テトラｎブチルアンモニウムをゲスト化合物とする包接水和物が生成する平衡温度をいう。原料水溶液の臭化テトラｎブチルアンモニウムの濃度により包接化合物が生成する温度が変動する場合であっても、これを「水和物生成温度」という。なお、簡便のため、「水和物生成温度」を「凝固点」という場合がある。
【００３２】
（５）「臭化テトラｎブチルアンモニウムをゲスト化合物とする包接水和物」は「臭化テトラｎブチルアンモニウムの水和物」と略称される場合がある。
【００３３】
（６）「蓄熱剤」とは、熱エネルギーの貯蔵や輸送その他の使用の目的や態様、利用分野等の如何を問わず、蓄熱性を有する物質をいう。蓄冷性を有する物質を「蓄冷剤」という場合がある。蓄熱性を有する包接水和物は、「蓄熱剤」又は「蓄冷剤」の構成成分となり得る。
【００３４】
（７）「蓄熱速度」とは、単位体積もしくは単位重量の蓄熱剤が、ある条件の熱交換操作により単位時間内に蓄積できる熱エネルギーの量又はこれに正の相関関係を有するパラメータをいう。
【００３５】
（８）「調和融点」とは原料水溶液を冷却することにより水和物を生成させる際、水溶液（液相）から水和物（固相）に変相する前後の組成が変わらない場合（例えばもとの水溶液中のゲスト分子濃度と同じゲスト分子濃度の水和物が冷却されて生成するとき）の温度をいう。水溶液のゲスト分子の濃度により包接水和物が生成する温度（融点）が変動するが、縦軸を融点温度、横軸を濃度とした状態図では極大点が調和融点となる。
【発明の効果】
【００３６】
本発明によると、臭化テトラｎブチルアンモニウムを溶質として含む包接水和物生成用の水溶液が水和物生成温度以下に冷却されることにより生成される包接水和物を含む蓄熱剤において、添加する臭化テトラｉｓｏペンチルアンモニウムとアルカリ金属リン酸塩の作用により、原料水溶液の過冷却度を低減又は過冷却を防止又は抑制することができ、高い蓄熱速度を有することができ、凝固融解を繰返しても高い蓄熱速度を維持することができるとともに、カルボキシル基およびカルボキシメチル基のうちの少なくとも一つを有するセルロース誘導体又はカルボキシル基並びにカルボキシメチル基のうちの少なくとも一つ、及びアルカリ金属を有するセルロース誘導体を添加することにより、アルカリ金属リン酸塩の沈降を有効に抑制することができる蓄熱剤を提供できる。
【００３７】
本発明によれば、臭化テトラｎブチルアンモニウムを溶質として含む水溶液に臭化テトラｉｓｏペンチルアンモニウムとアルカリ金属リン酸塩が添加されているので、蓄熱剤又はその主成分となる水和物を、当該水溶液の冷却により生成させる際、過冷却を防止又は抑制することができる。ここで、臭化テトラｉｓｏペンチルアンモニウムとアルカリ金属リン酸塩は、臭化テトラｎブチルアンモニウムを溶質として含む水溶液に対する臭化テトラｉｓｏペンチルアンモニウム又はアルカリ金属リン酸塩の重量比率が、所定の範囲内になるように添加されるので、過冷却防止性が優れ、かつ、蓄熱剤を空調用途に用いる場合に好適な３〜１５℃の温度範囲の潜熱量の低下を実用上の変動許容範囲内にすることができる。また、原料水溶液中における水和物の生成又は凝固と融解とを頻繁に繰返しても過冷却防止効果の低下を起こりにくくすることができる。
【００３８】
それ故、本発明によれば、過冷却度が低減された又は過冷却が起こりにくい蓄熱剤、或いは、水和物の生成又は凝固と融解とを頻繁に繰返しても過冷却防止効果の低下が起こりにくい蓄熱剤を実現することができる。
【００３９】
また、上記のセルロース誘導体を添加することにより、アルカリ金属リン酸塩の沈降を有効に抑制することができるとともに、蓄熱剤の主成分である臭化テトラｎブチルアンモニウムの比率を低下させることがないので、蓄熱量が低下するという問題も生じない。
【００４０】
本発明に係る蓄熱剤は、過冷却防止効果が高く、蓄熱速度が高く、また水和物の生成又は凝固と融解とを頻繁に繰返しても過冷却防止効果を維持できることのみならず、３〜１５℃の温度範囲で多くの冷熱を蓄積でき、さらにアルカリ金属リン酸塩の沈降を防止することができる。このため、本発明に係る蓄熱剤は、空調向けの蓄熱剤として特に有望である。
【００４１】
３〜１５℃の温度範囲で蓄熱できる潜熱蓄熱剤が空調用途に向いているとされる理由は次のとおりである。
【００４２】
即ち、潜熱蓄熱剤を用いた空調においては、冷熱源からの冷熱を潜熱として貯めている蓄熱剤と空調負荷の空気とを直接又は媒体を介して熱交換を行い、熱交換後の空気を空調対象の空間に送り出すことにより、その空間の温度や湿度を調整している。多くの場合、冷房空調において室内機から吹き出す冷空気の温度は一般に１５℃程度であり、高くとも１７℃程度である。それ以上に高い温度であると、空調対象の空間に向けて送り出すべき空気量を増やさない限り、同レベルの空調効果を得ることが困難になり、それどころか却って空調効率が低下する。そのため、冷空気に冷熱を供給する潜熱蓄熱剤は、空気との熱交換に必要な温度差（約２℃）を考慮して、１５℃以下の潜熱を蓄熱できるものであることが要求される。また、空調向けの潜熱蓄熱剤の典型例である氷の場合、０℃より低い温度で冷却する必要があるため、冷凍機のＣＯＰが低くなり、蓄冷に必要なエネルギーが大きくなり省エネルギー化ができないという問題がある。ＣＯＰを高いまま維持し、省エネルギー化を実現するためには、空調向けの潜熱蓄熱剤は、０℃より高い温度でより好ましくは３℃以上で蓄熱できるものであることが要求される。それ故、３〜１５℃の温度範囲で蓄熱できる潜熱蓄熱剤が空調用途に向いているとされる。
【００４３】
しかし、空調用途に使用されると否とに拘らず、３〜１５℃の温度範囲の熱エネルギーを蓄積できる蓄熱剤は、現実の使用に耐え得るものでなければならない。
【００４４】
例えば、トリメチロールエタン、水及び尿素を含有する水和物系の蓄熱剤主成分に、ポリグリセリンを添加した蓄熱剤（融点は１０〜２５℃）がある。この蓄熱剤については特開２０００−２５６６５９号公報に詳しいが、その記載による限り、凝固・融解の繰返しを確認した回数は高々１００回程度に留まっている。この程度の繰返し使用回数では、使用目的は限られるし、水溶液中における成分物質の分離や濃度の偏り又は冷却により生成した水和物と母相との相分離が生じると過冷却防止の効果も低下してしまうので、広く実際の使用（特に民需の使用）に耐え得るものとは言い難い。
【００４５】
これに対し、本発明に係る蓄熱剤は、臭化テトラｎブチルアンモニウムの水溶液に、臭化テトラｉｓｏペンチルアンモニウム、アルカリ金属リン酸塩及びセルロース誘導体が添加されている。臭化テトラｎブチルアンモニウムは、水溶液の状態であれば３〜１５℃の温度範囲で潜熱に相当する熱エネルギーを蓄積する。その水和物生成温度は、臭化テトラｉｓｏペンチルアンモニウム、アルカリ金属リン酸塩及びセルロース誘導体が少量添加されていても大きくは変らない。そして、臭化テトラｉｓｏペンチルアンモニウム、アルカリ金属リン酸塩及びセルロース誘導体を添加剤として含む原料水溶液から包接水和物を生成させる際には、原料水溶液の過冷却度が低減又は過冷却が防止若しくは抑制され、高い蓄熱速度を得ることができる。しかも、当該原料水溶液中において水和物の生成又は凝固と融解とを１０００回以上繰り返しても過冷却防止の効果が低下せず、高い蓄熱速度を維持することができる。
【００４６】
従って、本発明によれば、空調用途に好適な３〜１５℃の温度範囲の熱エネルギーを蓄積でき、現実的使用に耐え得る蓄熱剤を実現することができる、という特に有益な効果を奏する。
【発明を実施するための形態】
【００４７】
以下、実施形態により本発明を詳細に説明する。なお、便宜的に、臭化テトラｎブチルアンモニウムを「ＴＢＡＢ」と、臭化テトラｉｓｏペンチルアンモニウムを「ＴｉＰＡＢ」とそれぞれ略記する場合がある。
【００４８】
１．本発明に関連する新たな知見について説明する。本発明の幾つかの形態は当該新たな知見を基礎としている。
【００４９】
（Ａ）臭化テトラｎブチルアンモニウムをゲスト分子とする包接水和物を含む蓄熱剤（特に当該包接水和物を主成分として含む蓄熱剤）に関して、臭化テトラｎブチルアンモニウムを溶質として含む原料水溶液を冷却する際に生じる過冷却を防止又は抑制する効果を発揮する又は維持することができる物質及びその配合組成を検討し、当該物質として臭化テトラｉｓｏペンチルアンモニウムとアルカリ金属りん酸塩とを併用して添加することが有効であること、さらに、アルカリ金属りん酸塩の沈降を有効に抑制することができる物質及びその配合組成を検討し、当該物質としてセルロース誘導体を添加することが有効であることを見出した。
【００５０】
臭化テトラｉｓｏペンチルアンモニウムを、臭化テトラｎブチルアンモニウムを溶質として含む原料水溶液に添加することにより過冷却防止効果を奏する理由を推定すると、それは次のとおりである。
【００５１】
即ち、臭化テトラｉｓｏペンチルアンモニウムは水和物の調和融点が２８℃であり、臭化テトラｎブチルアンモニウムを溶質として含む原料水溶液から生成される水和物の凝固点或いは臭化テトラｎブチルアンモニウム水和物の凝固点より十分に高い。このため、上記の原料水溶液を冷却すると、臭化テトラｉｓｏペンチルアンモニウム水和物が臭化テトラｎブチルアンモニウム水和物より先に形成される。すると、臭化テトラｉｓｏペンチルアンモニウム水和物が臭化テトラｎブチルアンモニウム水和物の形成の契機又は誘発原因となる核（生成核）になり、蓄熱剤主成分となる水和物を短時間で生成させる結果、過冷却が防止又は抑制される。また、臭化テトラｉｓｏペンチルアンモニウム水和物は臭化テトラｎブチルアンモニウム水和物の類縁物質であり、相溶性があり、結晶構造なども類似しているため、臭化テトラｎブチルアンモニウム水和物の生成核になりやすく、効果的に過冷却が防止又は抑制される。
【００５２】
臭化テトラｎブチルアンモニウムの水溶液の過冷却を防止するために、臭化テトラｉｓｏペンチルアンモニウムとアルカリ金属リン酸塩を過冷却防止剤として併用して添加して、より効果的に過冷却を防止することができる。臭化テトラｉｓｏペンチルアンモニウムと同様にアルカリ金属リン酸塩も臭化テトラｎブチルアンモニウム水和物の生成核となり、過冷却を防止する。例えば、臭化テトラｎブチルアンモニウムの水溶液に臭化テトラｉｓｏペンチルアンモニウムを添加する際、臭化テトラｎブチルアンモニウムの水溶液に対してアルカリ金属リン酸塩を添加しておき、臭化テトラｉｓｏペンチルアンモニウムと併用するようにすれば、臭化テトラｉｓｏペンチルアンモニウムだけを添加した場合に比して、過冷却防止の効果が高まる。それ故、この併用によれば、臭化テトラｉｓｏペンチルアンモニウムの添加率を低減させても同水準の過冷却防止の効果を得ることができるとともに、臭化テトラｉｓｏペンチルアンモニウムの添加に起因する、水和物又はこれを主成分として含む蓄熱剤の潜熱量の変化を小さく抑えることできる。
【００５３】
（Ｂ）過冷却防止剤としての臭化テトラｉｓｏペンチルアンモニウムの添加量に関しては、例えば、臭化テトラｉｓｏペンチルアンモニウムを、臭化テトラｎブチルアンモニウムの水溶液に対する重量比率（百分率）が所定の範囲内になるように添加することが好ましい。当該所定の範囲の下限値未満であると、臭化テトラｉｓｏペンチルアンモニウム水和物の量が減り、臭化テトラｎブチルアンモニウム水和物の生成核となりにくくなり、過冷却を防止する効果が不足する。他方、当該所定の範囲の上限値超であると、臭化テトラｎブチルアンモニウムと臭化テトラｉｓｏペンチルアンモニウムを含む水溶液から生成される水和物又は臭化テトラｎブチルアンモニウムを含む水和物と臭化テトラｉｓｏペンチルアンモニウムを含む水和物、延いては当該水和物を主成分とする蓄熱剤の蓄熱量が影響を受け、３〜１５℃の温度範囲で蓄熱できる蓄熱量が著しく減少してしまう。それ故、臭化テトラｉｓｏペンチルアンモニウムの添加を適量（又は適量の範囲）にすることにより、過冷却防止剤の添加による蓄熱剤主成分の熱的性質への悪影響を極力低減しつつ、過冷却防止の効果をより確実に又は効果的なものにすることができる。
【００５４】
（Ｃ）過冷却防止剤としてのアルカリ金属リン酸塩の添加量に関しては、アルカリ金属リン酸塩を、臭化テトラｎブチルアンモニウムの水溶液に対する重量比率（百分率）が所定の範囲内になるように添加することが好ましい。当該所定の範囲の下限値未満であると、アルカリ金属リン酸塩の量が減り、臭化テトラｎブチルアンモニウム水和物の生成核となりにくくなり、過冷却を防止する効果が不足する。他方、当該所定の範囲の上限値を超えると、臭化テトラｎブチルアンモニウムを含む水溶液から生成される水和物又は臭化テトラｎブチルアンモニウムを含む水和物、延いては当該水和物を主成分とする蓄熱剤の蓄熱量が影響を受け、３〜１５℃の温度範囲で蓄熱できる蓄熱量が著しく減少してしまう。それ故、アルカリ金属リン酸塩の添加を適量（又は適量の範囲）にすることにより、過冷却防止剤の添加による蓄熱剤主成分の熱的性質への悪影響を極力低減しつつ、過冷却防止の効果をより確実に又は効果的になものにすることができる。
【００５５】
アルカリ金属リン酸塩の典型例は、リン酸水素二ナトリウムである。リン酸水素二ナトリウムは無水物、１２水和物などいずれの形態でも用いることができる。
【００５６】
（Ｄ）アルカリ金属リン酸塩の沈降を有効に抑制することができる物質として、セルロース誘導体を用いることが効果的である。その添加量に関しては、セルロース誘導体を臭化テトラｎブチルアンモニウムの水溶液に対する重量比率（百分率）が所定の重量比率以上になるように添加することが好ましい。当該所定の重量比率未満であると、アルカリ金属リン酸塩の沈降を抑制する効果が不足する。他方、臭化テトラｎブチルアンモニウムの水溶液に対するセルロース誘導体の重量比率をむやみに高くすると、臭化テトラｎブチルアンモニウムの重量比率が相対的に低くなり、蓄熱量が低下して問題が生じる。
【００５７】
２．次に、過冷却防止剤としての臭化テトラｉｓｏペンチルアンモニウムと、アルカリ金属りん酸塩の添加とその効果についてより具体的に説明し、さらに添加率の適切な範囲について検討した結果を説明する。また、アルカリ金属りん酸塩の沈降を防止する成分としてのセルロース誘導体の添加とその効果についてより具体的に説明し、さらに添加率の適切な範囲について検討した結果を説明する。アルカリ金属りん酸塩の典型例としてりん酸水素二ナトリウム（Ｎａ２ＨＰＯ４）を、セルロース誘導体の典型例としてカルボキシルメチルセルロースナトリウム（ＣＭＣＮａ）を用いて説明する。
【００５８】
＜測定・評価方法＞
（Ａ）供試原料水溶液
１５重量％から４０.５重量％（調和融点を与える濃度）までの数種類の濃度に調整された臭化テトラｎブチルアンモニウムの水溶液に、臭化テトラｉｓｏペンチルアンモニウム（ＴｉＰＡＢ）、りん酸水素二ナトリウム（Ｎａ２ＨＰＯ４）及びカルボキシルメチルセルロースナトリウム（ＣＭＣＮａ）を添加した原料水溶液を調製し、評価する。
【００５９】
臭化テトラｎブチルアンモニウム水溶液に対する臭化テトラｉｓｏペンチルアンモニウムの重量比率（以下、臭化テトラｉｓｏペンチルアンモニウム添加率またはＴｉＰＡＢ添加率という）、臭化テトラｎブチルアンモニウム水溶液に対するりん酸水素二ナトリウムの重量比率（以下、りん酸水素二ナトリウム添加率またはＮａ２ＨＰＯ４添加率という）及び臭化テトラｎブチルアンモニウム水溶液に対するカルボキシルメチルセルロースナトリウムの重量比率（以下、カルボキシルメチルセルロースナトリウム添加率またはＣＭＣＮａ添加率という）を変えて添加することにより、水和物生成用の水溶液（原料水溶液）を準備する（因みに、この水溶液を冷却することにより生成する水和物は、それ自体で又は水溶液に分散又は懸濁してなるスラリーとして蓄熱剤（特に潜熱蓄熱剤）又はその主成分として使用され得るものである）。
【００６０】
上記のように準備された各供試原料水溶液について、以下に示す過冷却防止性、原料水溶液を冷却することにより生成する水和物の蓄熱量、原料水溶液中のりん酸水素二ナトリウム沈降の有無の計測及び評価を行う。この計測と評価を通じて、過冷却防止の効果が高く、かつ、３〜１５℃の温度範囲の蓄熱量の低下が少なく、りん酸水素二ナトリウム沈降を防止することができる臭化テトラｎブチルアンモニウム水溶液を主剤とする蓄熱剤の好ましい組成を明らかにする。すなわち、臭化テトラｉｓｏペンチルアンモニウム添加率、りん酸水素二ナトリウム添加率及びカルボキシルメチルセルロースナトリウム添加率の好ましい範囲を求める。
【００６１】
（Ｂ）過冷却防止性の評価方法
上記の要領により調製した供試原料水溶液をガラス製試験管に５ｍｌ装填し、３℃に制御した恒温槽に浸漬し３℃で３０分間冷却し、水和物の結晶が生成するか否かを調べた。水和物結晶が生成すれば３℃で過冷却防止性又は過冷却防止の効果が認められると評価する。さらに、この原料水溶液を装填した試験管を３℃に制御した恒温槽と２０℃に制御した恒温槽に交互に浸漬し、３℃に冷却して水和物を生成させることと、２０℃に加熱して生成した水和物を融解させるという水和物の生成又は凝固と融解との操作を１０００回繰返して、過冷却防止性の低下がないと認められたときに過冷却防止性能の低下がない又は過冷却防止効果の耐久性があると評価する。また、冷却温度を１℃とする場合についても、同様に評価する。
【００６２】
後述の表１、表２、表９及び表１０において、過冷却防止性の評価について、過冷却防止の効果又は過冷却防止性があり、１０００回の凝固融解繰返し後もその低下が認められなかった場合には○を、過冷却が解除されず水和物の結晶が生成しなかった場合、すなわち過冷却の効果又は過冷却防止性がない或いはその低下が認められた場合には×を記した。
【００６３】
（Ｃ）蓄熱量の測定・評価方法
上記の要領により調製した原料水溶液を冷却することにより生成される水和物の蓄熱量を断熱型連続法により測定する。ここでいう蓄熱量とは、試料を３℃で３０分間保持した後、入熱量１．０Ｗで１５℃まで加熱して、計測された３℃と１５℃のエンタルピーの差をいい、３〜１５℃の温度範囲における潜熱に相当する熱エネルギーと原料水溶液の顕熱と水和物の顕熱との総和であり、体積あたりの熱量ｋＪ／Ｌで表す。
【００６４】
蓄熱量の評価について、潜熱蓄熱剤として用いられているノルマルペンタデカン（ＮＰＤ）の３〜１５℃の温度範囲における蓄熱量１４８ｋＪ/Ｌと比較し、１４８ｋＪ/Ｌ以上であれば潜熱蓄熱剤として十分な蓄熱量を有していると評価し、後述の表３〜８、１１〜１６において、○を記し、１４８ｋＪ/Ｌ未満であれば×を記した。
【００６５】
（Ｄ）りん酸水素二ナトリウムの沈降の評価方法
上記の要領により調製した供試原料水溶液を静置し、りん酸水素二ナトリウム結晶の沈降の発生を観察する。後述の表１７〜１９において、りん酸水素二ナトリウムの沈降が認められなかった場合には○を、りん酸水素二ナトリウムの沈降が認められた場合には×を記した。
【００６６】
＜測定と評価の結果＞
（１）臭化テトラｉｓｏペンチルアンモニウム添加率の好ましい範囲
（１−１）臭化テトラｉｓｏペンチルアンモニウム添加率の好ましい範囲の下限
臭化テトラｎブチルアンモニウム（ＴＢＡＢ）水溶液に対する臭化テトラｉｓｏペンチルアンモニウム（ＴｉＰＡＢ）の好ましい重量比率の範囲の下限を、臭化テトラｎブチルアンモニウムの重量濃度が１５重量％、３０重量％及び４０.５重量％の水溶液について過冷却防止性の評価を行い検討した。
【００６７】
（１−１−１）冷却温度  ３℃
臭化テトラｎブチルアンモニウムの１５重量％、３０重量％及び４０.５重量％の水溶液に、臭化テトラｉｓｏペンチルアンモニウムを数種類の添加率で添加することにより、原料水溶液を準備した。より具体的には、臭化テトラｎブチルアンモニウム水溶液に対する臭化テトラｉｓｏペンチルアンモニウムの重量比率（ＴｉＰＡＢ添加率）を０．０５％、０．１％、０．１５％とし、りん酸水素二ナトリウム添加率は０．０５％、カルボキシルメチルセルロースナトリウム添加率は０．１％とした原料水溶液を準備し、かくして準備された各原料水溶液に対して、冷却温度を３℃とする場合の過冷却防止性の評価を行った。その結果を下記表１に示す。
【表１】
0005691861.tif 000002
【００６８】
上記表１から、ＴｉＰＡＢ添加率が０．１％を下回ると、冷却温度３℃での過冷却防止の効果がないことが分かる。すなわち、１５重量％から４０.５重量％の臭化テトラｎブチルアンモニウムの水溶液に臭化テトラｉｓｏペンチルアンモニウムを添加する場合、ＴｉＰＡＢ添加率が０．１％以上の範囲にあれば、冷却温度３℃において、過冷却防止性の低下がない又は過冷却防止効果の耐久性がある。
【００６９】
空調装置の冷凍機のＣＯＰを高いまま維持し、省エネルギー化を実現するためには、空調向けの潜熱蓄熱剤は、０℃より高い温度でより好ましくは３℃以上で蓄熱できるものであることが要求される。それ故、臭化テトラｎブチルアンモニウム水溶液から生成される潜熱蓄熱剤が、冷却温度３℃において、過冷却防止性の低下がない又は過冷却防止効果の耐久性があることを実現するためには、臭化テトラｎブチルアンモニウムの水溶液に臭化テトラｉｓｏペンチルアンモニウムを添加する場合、ＴｉＰＡＢ添加率の下限は０．１％である。
【００７０】
（１−１−２）冷却温度  １℃
冷却温度が３℃の場合には、ＴｉＰＡＢ添加率の下限は０．１％であるが、冷却温度が１℃の場合についても、ＴｉＰＡＢ添加率の下限を評価した。臭化テトラｎブチルアンモニウムの１５重量％、３０重量％及び４０.５重量％の水溶液に、臭化テトラｉｓｏペンチルアンモニウムを数種類の添加率で添加することにより、原料水溶液を準備した。より具体的には、臭化テトラｎブチルアンモニウム水溶液に対する臭化テトラｉｓｏペンチルアンモニウムの重量比率（ＴｉＰＡＢ添加率）を０．０２％、０．０５％、０．１％とし、りん酸水素二ナトリウム添加率は０．０５％、カルボキシルメチルセルロースナトリウム添加率は０．１％とした原料水溶液を準備し、かくして準備された各原料水溶液に対して、冷却温度を１℃とする場合の過冷却防止性の評価を行った。その結果を下記表２に示す。
【表２】
0005691861.tif 000003
【００７１】
上記表２から、ＴｉＰＡＢ添加率が０．０５％を下回ると、冷却温度１℃での過冷却防止の効果がないことが分かる。すなわち、１５重量％から４０.５重量％の臭化テトラｎブチルアンモニウムの水溶液に臭化テトラｉｓｏペンチルアンモニウムを添加する場合、ＴｉＰＡＢ添加率が０．０５％以上の範囲にあれば、冷却温度１℃において、過冷却防止性の低下がない又は過冷却防止効果の耐久性がある。
【００７２】
（１−２）臭化テトラｉｓｏペンチルアンモニウム添加率の好ましい範囲の上限
臭化テトラｎブチルアンモニウム（ＴＢＡＢ）水溶液に対する臭化テトラｉｓｏペンチルアンモニウム（ＴｉＰＡＢ）の好ましい重量比率の範囲の上限を、臭化テトラｎブチルアンモニウムの重量濃度が１５重量％から４０.５重量％（調和融点を与える濃度）までの数種類の濃度の水溶液について蓄熱量の測定・評価を行い検討した。
【００７３】
臭化テトラｎブチルアンモニウム（ＴＢＡＢ）の１５重量％、２０重量％、２５重量％、３０重量％、３５重量％及び４０.５重量％の水溶液に、臭化テトラｉｓｏペンチルアンモニウムを数種類の添加率で添加することにより、原料水溶液を準備した。より具体的には、表３〜８に示すように、臭化テトラｎブチルアンモニウム（ＴＢＡＢ）のそれぞれの重量％濃度水溶液について、臭化テトラｎブチルアンモニウム水溶液に対する臭化テトラｉｓｏペンチルアンモニウムの重量比率（ＴｉＰＡＢ添加率）を数種類として添加し、りん酸水素二ナトリウム添加率を０．１％、カルボキシルメチルセルロースナトリウム添加率を０．１％とした原料水溶液と、ＴｉＰＡＢ添加率を数種類として添加し、りん酸水素二ナトリウム添加率を０．５％、カルボキシルメチルセルロースナトリウム添加率を０．５％とした原料水溶液とを準備し、かくして準備された各原料水溶液に対して、３〜１５℃の温度範囲における蓄熱量を測定し、ノルマルペンタデカン（ＮＰＤ）の蓄熱量１４８ｋＪ/Ｌと比較し、蓄熱量の評価を行った。
【００７４】
その結果を下記表３〜表８に示す。
【表３】
0005691861.tif 000004
【００７５】
【表４】
0005691861.tif 000005
【００７６】
【表５】
0005691861.tif 000006
【００７７】
【表６】
0005691861.tif 000007
【００７８】
【表７】
0005691861.tif 000008
【００７９】
【表８】
0005691861.tif 000009
【００８０】
上記表３〜表８から、次のことが分かる。
【００８１】
・臭化テトラｎブチルアンモニウムの１５重量％水溶液では、ＴｉＰＡＢ添加率が３．０％を超えると、３〜１５℃の温度範囲における蓄熱量はノルマルペンタデカンの蓄熱量１４８ｋＪ/Ｌを下回る。従って、ＴｉＰＡＢ添加率は３．０％以下であることが好ましい。
【００８２】
・臭化テトラｎブチルアンモニウムの２０重量％水溶液では、ＴｉＰＡＢ添加率が７．０％を超えると、３〜１５℃の温度範囲における蓄熱量はノルマルペンタデカンの蓄熱量１４８ｋＪ/Ｌを下回る。従って、ＴｉＰＡＢ添加率は７．０％以下であることが好ましい。
【００８３】
・臭化テトラｎブチルアンモニウムの２５重量％水溶液では、ＴｉＰＡＢ添加率が１４．０％を超えると、３〜１５℃の温度範囲における蓄熱量はノルマルペンタデカンの蓄熱量１４８ｋＪ/Ｌを下回る。従って、ＴｉＰＡＢ添加率は１４．０％以下であることが好ましい。
【００８４】
・臭化テトラｎブチルアンモニウムの３０重量％水溶液では、ＴｉＰＡＢ添加率が１２．０％を超えると、３〜１５℃の温度範囲における蓄熱量はノルマルペンタデカンの蓄熱量１４８ｋＪ/Ｌを下回る。従って、ＴｉＰＡＢ添加率は１２．０％以下であることが好ましい。
【００８５】
・臭化テトラｎブチルアンモニウムの３５重量％水溶液では、ＴｉＰＡＢ添加率が９．０％を超えると、３〜１５℃の温度範囲における蓄熱量はノルマルペンタデカンの蓄熱量１４８ｋＪ/Ｌを下回る。従って、ＴｉＰＡＢ添加率は９．０％以下であることが好ましい。
【００８６】
・臭化テトラｎブチルアンモニウムの４０．５重量％水溶液では、ＴｉＰＡＢ添加率が８．０％を超えると、３〜１５℃の温度範囲における蓄熱量はノルマルペンタデカンの蓄熱量１４８ｋＪ/Ｌを下回る。従って、ＴｉＰＡＢ添加率は８．０％以下であることが好ましい。
【００８７】
上記表１に示す結果と上記表３〜表８に示す結果から、次のことが分かる。
【００８８】
臭化テトラｎブチルアンモニウムの水溶液に臭化テトラｉｓｏペンチルアンモニウムを添加して蓄熱剤の原料水溶液とする場合、過冷却防止性が優れ、かつ、３〜１５℃の温度範囲における蓄熱量が十分に大きい蓄熱剤を得るには、以下のＴｉＰＡＢ添加率の範囲とすることが好ましい。
【００８９】
臭化テトラｎブチルアンモニウムを溶質として含む水溶液の臭化テトラｎブチルアンモニウムの重量濃度であるＴＢＡＢ濃度に対応して、ＴｉＰＡＢ添加率の好ましい範囲は、以下のとおりである。
【００９０】
ＴＢＡＢ濃度が１５重量％以上２０重量％未満ではＴｉＰＡＢ添加率が０．１％以上３．０％以下であり、
ＴＢＡＢ濃度が２０重量％以上２５重量％未満ではＴｉＰＡＢ添加率が０．１％以上７．０％以下であり、
ＴＢＡＢ濃度が２５重量％以上３０重量％未満ではＴｉＰＡＢ添加率が０．１％以上１２．０％以下であり、
ＴＢＡＢ濃度が３０重量％以上３５重量％未満ではＴｉＰＡＢ添加率が０．１％以上９．０％以下であり、
ＴＢＡＢ濃度が３５重量％以上４０.５重量％以下ではＴｉＰＡＢ添加率が０．１％以上８．０％以下である範囲とすることが好ましい。
【００９１】
また、ＴＢＡＢ濃度が２０重量％以上４０.５重量％未満ではＴｉＰＡＢ添加率が０．１％以上７．０％以下である範囲とすることが好ましい。
【００９２】
また、上記表３〜表８に示す蓄熱量の評価では、ＴｉＰＡＢ添加率を数種類とし、りん酸水素二ナトリウム添加率を０．１％または０．５％とし、カルボキシルメチルセルロースナトリウム添加率を０．１％または０．５％とした原料水溶液について評価して、ＴｉＰＡＢ添加率の好ましい範囲を求めた。もっとも、３〜１５℃の温度範囲における蓄熱量がノルマルペンタデカンの蓄熱量１４８ｋＪ/Ｌを上回るような、ＴｉＰＡＢ添加率の好ましい範囲と、りん酸水素二ナトリウム添加率とカルボキシルメチルセルロースナトリウム添加率とを、定めてもよいことはいうまでもない。
【００９３】
（２）りん酸水素二ナトリウム添加率の好ましい範囲
（２−１）りん酸水素二ナトリウム添加率の好ましい範囲の下限
臭化テトラｎブチルアンモニウム（ＴＢＡＢ）水溶液に対するりん酸水素二ナトリウム（Ｎａ２ＨＰＯ４）の好ましい重量比率の範囲の下限を、臭化テトラｎブチルアンモニウムの重量濃度が１５重量％、３０重量％及び４０.５重量％の水溶液について過冷却防止性の評価を行い検討した。
【００９４】
（２−１−１）冷却温度  ３℃
臭化テトラｎブチルアンモニウムの１５重量％、３０重量％及び４０.５重量％の水溶液に、りん酸水素二ナトリウムを数種類の添加率で添加することにより、原料水溶液を準備した。より具体的には、臭化テトラｎブチルアンモニウム水溶液に対するりん酸水素二ナトリウムの重量比率（Ｎａ２ＨＰＯ４添加率）を０．０５％、０．１％、０．１５％とし、臭化テトラｉｓｏペンチルアンモニウム添加率は０．０５％、カルボキシルメチルセルロースナトリウム添加率は０．１％とした原料水溶液を準備し、かくして準備された各原料水溶液に対して、冷却温度を３℃とする場合の過冷却防止性の評価を行った。その結果を下記表９に示す。
【表９】
0005691861.tif 000010
【００９５】
上記表９から、Ｎａ２ＨＰＯ４添加率が０．１％を下回ると、冷却温度３℃での過冷却防止の効果がないことが分かる。すなわち、１５重量％から４０.５重量％の臭化テトラｎブチルアンモニウムの水溶液にりん酸水素二ナトリウムを添加する場合、Ｎａ２ＨＰＯ４添加率が０．１％以上の範囲にあれば、冷却温度３℃において、過冷却防止性の低下がない又は過冷却防止効果の耐久性がある。
【００９６】
臭化テトラｎブチルアンモニウム水溶液から生成される潜熱蓄熱剤が、冷却温度３℃において、過冷却防止性の低下がない又は過冷却防止効果の耐久性があることを実現するためには、臭化テトラｎブチルアンモニウムの水溶液にりん酸水素二ナトリウムを添加する場合、Ｎａ２ＨＰＯ４添加率の下限は０．１％である。
【００９７】
（２−１−２）冷却温度  １℃
冷却温度が３℃の場合には、Ｎａ２ＨＰＯ４添加率の下限は０．１％であるが、冷却温度が１℃の場合についても、Ｎａ２ＨＰＯ４Ｂ添加率の下限を評価した。臭化テトラｎブチルアンモニウムの１５重量％、３０重量％及び４０.５重量％の水溶液に、りん酸水素二ナトリウムを数種類の添加率で添加することにより、原料水溶液を準備した。より具体的には、臭化テトラｎブチルアンモニウム水溶液に対するりん酸水素二ナトリウムの重量比率（Ｎａ２ＨＰＯ４添加率）を０．０２％、０．０５％、０．１％とし、臭化テトラｉｓｏペンチルアンモニウム添加率は０．０５％、カルボキシルメチルセルロースナトリウム添加率は０．１％とした原料水溶液を準備し、かくして準備された各原料水溶液に対して、冷却温度を１℃とする場合の過冷却防止性の評価を行った。その結果を下記表１０に示す。
【表１０】
0005691861.tif 000011
【００９８】
上記表１０から、Ｎａ２ＨＰＯ４添加率が０．０５％を下回ると、冷却温度１℃での過冷却防止の効果がないことが分かる。すなわち、１５重量％から４０.５重量％の臭化テトラｎブチルアンモニウムの水溶液にりん酸水素二ナトリウムを添加する場合、Ｎａ２ＨＰＯ４添加率が０．０５％以上の範囲にあれば、冷却温度１℃において、過冷却防止性の低下がない又は過冷却防止効果の耐久性がある。
【００９９】
（２-２）りん酸水素二ナトリウム添加率の好ましい範囲の上限
臭化テトラｎブチルアンモニウム（ＴＢＡＢ）水溶液に対するりん酸水素二ナトリウム（Ｎａ２ＨＰＯ４）の好ましい重量比率の範囲の上限を、臭化テトラｎブチルアンモニウムの重量濃度が１５重量％から４０.５重量％（調和融点を与える濃度）までの数種類の濃度の水溶液について蓄熱量の測定・評価を行い検討した。
【０１００】
臭化テトラｎブチルアンモニウム（ＴＢＡＢ）の１５重量％、２０重量％、２５重量％、３０重量％、３５重量％及び４０.５重量％の水溶液に、りん酸水素二ナトリウムを数種類の添加率で添加することにより、原料水溶液を準備した。より具体的には、表１１〜１６に示すように、臭化テトラｎブチルアンモニウム（ＴＢＡＢ）のそれぞれの重量％濃度水溶液について、臭化テトラｎブチルアンモニウム水溶液に対するりん酸水素二ナトリウムの重量比率（Ｎａ２ＨＰＯ４添加率）を数種類として添加し、臭化テトラｉｓｏペンチルアンモニウム添加率を０．１％、カルボキシルメチルセルロースナトリウム添加率を０．１％とした原料水溶液と、Ｎａ２ＨＰＯ４添加率を数種類として添加し、臭化テトラｉｓｏペンチルアンモニウム添加率を０．５％、カルボキシルメチルセルロースナトリウム添加率を０．５％とした原料水溶液とを準備し、かくして準備された各原料水溶液に対して、３〜１５℃の温度範囲における蓄熱量を測定し、ノルマルペンタデカン（ＮＰＤ）の蓄熱量１４８ｋＪ/Ｌと比較し、蓄熱量の評価を行った。
【０１０１】
その結果を下記表１１〜表１６に示す。
【表１１】
0005691861.tif 000012
【０１０２】
【表１２】
0005691861.tif 000013
【０１０３】
【表１３】
0005691861.tif 000014
【０１０４】
【表１４】
0005691861.tif 000015
【０１０５】
【表１５】
0005691861.tif 000016
【０１０６】
【表１６】
0005691861.tif 000017
【０１０７】
上記表１１〜表１６から、次のことが分かる。
【０１０８】
・臭化テトラｎブチルアンモニウムの１５重量％水溶液では、Ｎａ２ＨＰＯ４添加率が８．０％を超えると、３〜１５℃の温度範囲における蓄熱量はノルマルペンタデカンの蓄熱量１４８ｋＪ/Ｌを下回る。従って、Ｎａ２ＨＰＯ４添加率は８．０％以下であることが好ましい。
【０１０９】
・臭化テトラｎブチルアンモニウムの２０重量％水溶液では、Ｎａ２ＨＰＯ４添加率が１０．０％を超えると、３〜１５℃の温度範囲における蓄熱量はノルマルペンタデカンの蓄熱量１４８ｋＪ/Ｌを下回る。従って、Ｎａ２ＨＰＯ４添加率は１０．０％以下であることが好ましい。
【０１１０】
・臭化テトラｎブチルアンモニウムの２５重量％水溶液では、Ｎａ２ＨＰＯ４添加率が１３．０％を超えると、３〜１５℃の温度範囲における蓄熱量はノルマルペンタデカンの蓄熱量１４８ｋＪ/Ｌを下回る。従って、Ｎａ２ＨＰＯ４添加率は１３．０％以下であることが好ましい。
【０１１１】
・臭化テトラｎブチルアンモニウムの３０重量％水溶液では、Ｎａ２ＨＰＯ４添加率が１１．０％を超えると、３〜１５℃の温度範囲における蓄熱量はノルマルペンタデカンの蓄熱量１４８ｋＪ/Ｌを下回る。従って、Ｎａ２ＨＰＯ４添加率は１１．０％以下であることが好ましい。
【０１１２】
・臭化テトラｎブチルアンモニウムの３５重量％水溶液では、Ｎａ２ＨＰＯ４添加率が９．０％を超えると、３〜１５℃の温度範囲における蓄熱量はノルマルペンタデカンの蓄熱量１４８ｋＪ/Ｌを下回る。従って、Ｎａ２ＨＰＯ４添加率は９．０％以下であることが好ましい。
【０１１３】
・臭化テトラｎブチルアンモニウムの４０．５重量％水溶液では、Ｎａ２ＨＰＯ４添加率が７．０％を超えると、３〜１５℃の温度範囲における蓄熱量はノルマルペンタデカンの蓄熱量１４８ｋＪ/Ｌを下回る。従って、Ｎａ２ＨＰＯ４添加率は７．０％以下であることが好ましい。
【０１１４】
上記表９に示す結果と、上記表１１〜表１６に示す結果から、次のことが分かる。
【０１１５】
臭化テトラｎブチルアンモニウムの水溶液にりん酸水素二ナトリウムを添加して蓄熱剤の原料水溶液とする場合、過冷却防止性が優れ、かつ、３〜１５℃の温度範囲における蓄熱量が十分に大きい蓄熱剤を得るには、以下のＮａ２ＨＰＯ４添加率の範囲とすることが好ましい。
【０１１６】
臭化テトラｎブチルアンモニウムを溶質として含む水溶液の臭化テトラｎブチルアンモニウムの重量濃度であるＴＢＡＢ濃度に対応して、Ｎａ２ＨＰＯ４添加率の好ましい範囲は、以下のとおりである。
【０１１７】
ＴＢＡＢ濃度が１５重量％以上２０重量％未満ではＮａ２ＨＰＯ４添加率が０．１％以上８．０％以下であり、
ＴＢＡＢ濃度が２０重量％以上２５重量％未満ではＮａ２ＨＰＯ４添加率が０．１％以上１０．０％以下であり、
ＴＢＡＢ濃度が２５重量％以上３０重量％未満ではＮａ２ＨＰＯ４添加率が０．１％以上１１．０％以下であり、
ＴＢＡＢ濃度が３０重量％以上３５重量％未満ではＮａ２ＨＰＯ４添加率が０．１％以上９．０％以下であり、
ＴＢＡＢ濃度が３５重量％以上４０.５重量％以下ではＮａ２ＨＰＯ４添加率が０．１％以上７．０％以下である範囲とすることが好ましい。
【０１１８】
また、ＴＢＡＢ濃度が１５重量％以上４０．５重量％未満ではＮａ２ＨＰＯ４添加率が０．１％以上７．０％以下である範囲とすることが好ましい。
【０１１９】
また、上記表１１〜表１６に示す蓄熱量の評価では、Ｎａ２ＨＰＯ４添加率を数種類とし、臭化テトラｉｓｏペンチルアンモニウム添加率を０．１％または０．５％とし、カルボキシルメチルセルロースナトリウム添加率を０．１％または０．５％とした原料水溶液について評価して、ＴｉＰＡＢ添加率の好ましい範囲を求めた。もっとも、３〜１５℃の温度範囲における蓄熱量がノルマルペンタデカンの蓄熱量１４８ｋＪ/Ｌを上回るような、Ｎａ２ＨＰＯ４添加率の好ましい範囲と、臭化テトラｉｓｏペンチルアンモニウム添加率とカルボキシルメチルセルロースナトリウム添加率とを定めてもよいことはいうまでもない。
【０１２０】
（３）カルボキシルメチルセルロースナトリウム添加率の好ましい範囲
（３−１）カルボキシルメチルセルロースナトリウム添加率の好ましい範囲の下限
臭化テトラｎブチルアンモニウム（ＴＢＡＢ）水溶液に対するカルボキシルメチルセルロースナトリウム（ＣＭＣＮａ）の好ましい重量比率の範囲の下限を、臭化テトラｎブチルアンモニウムの重量濃度が１５重量％、３０重量％及び４０.５重量％の水溶液についてりん酸水素二ナトリウムの沈降防止性の評価を行い、検討した。
【０１２１】
臭化テトラｎブチルアンモニウムの１５重量％、３０重量％及び４０.５重量％の水溶液に、平均分子量が１００００程度、２０００００程度及び７０００００程度の３種類のカルボキシルメチルセルロースナトリウムをそれぞれ数種類の添加率で添加することにより、原料水溶液を準備した。平均分子量が１００００程度、２０００００程度及び７０００００程度のカルボキシルメチルセルロースナトリウムは、その平均重合度が４０〜５０、８００〜１０００、３０００〜３２００に相当する。より具体的には、臭化テトラｎブチルアンモニウム水溶液に対するカルボキシルメチルセルロースナトリウムの重量比率（ＣＭＣＮａ添加率）を０．０３％から０．２％の範囲で数種類とし、臭化テトラｎブチルアンモニウムの１５重量％水溶液に臭化テトラｉｓｏペンチルアンモニウム添加率を０．５％、りん酸水素二ナトリウム添加率を０．５％とした原料水溶液、臭化テトラｎブチルアンモニウムの３０重量％水溶液に臭化テトラｉｓｏペンチルアンモニウム添加率を４％、りん酸水素二ナトリウム添加率を４％とした原料水溶液及び臭化テトラｎブチルアンモニウムの４０.５重量％水溶液に臭化テトラｉｓｏペンチルアンモニウム添加率を３％、りん酸水素二ナトリウム添加率を３％とした原料水溶液を準備し、かくして準備された各原料水溶液に対して、りん酸水素二ナトリウムの沈降防止性の評価を行った。
【０１２２】
その結果を下記表１７〜表１９に示す。
【表１７】
0005691861.tif 000018
【０１２３】
【表１８】
0005691861.tif 000019
【０１２４】
【表１９】
0005691861.tif 000020
【０１２５】
上記表１７〜表１９から、ＣＭＣＮａ添加率が０．１％を下回ると、りん酸水素二ナトリウムの沈降防止の効果がないことが分かる。すなわち、１５重量％から４０.５重量％の臭化テトラｎブチルアンモニウムの水溶液にカルボキシルメチルセルロースナトリウムを添加する場合、ＣＭＣＮａ添加率が０．１％以上の範囲にあれば、りん酸水素二ナトリウムの沈降防止性がある。
【０１２６】
（３−２）カルボキシルメチルセルロースナトリウム添加率の好ましい範囲の上限
臭化テトラｎブチルアンモニウムの水溶液に対するカルボキシルメチルセルロースナトリウムの重量比率をむやみに高くすると、原料水溶液中の臭化テトラｎブチルアンモニウムの重量比率が相対的に低くなり、蓄熱量が低下してしまうため、カルボキシルメチルセルロースナトリウム添加率は１０％以下とすることが好ましい。
【０１２７】
カルボキシルメチルセルロースナトリウムには様々なエーテル化度または置換度のものがあるが、カルボキシルメチルセルロースナトリウムを添加した原料水溶液の安定性の点からエーテル化度または置換度が０．７以上のものが好ましく、０．８以上のものがより好ましい。その理由は以下のとおりである。
【０１２８】
カルボキシメチルセルロースナトリウムは強い塩基性に対して不安定になる。すなわちカルボキシメチルセルロースナトリウムはアニオン系のためカチオンの存在下で、酸素により解重合が進み、その結果、カルボキシメチルセルロースナトリウムを含む水溶液の粘度が低下することがある。一方、カルボキシメチルセルロースナトリウムは酸の存在下ではナトリウム塩が置換され、溶解度が低下することがある。カルボキシメチルセルロースナトリウムはエーテル化度が高いほど化学的に安定であり、こうした塩基や酸に対する耐性が高くなる。本発明の蓄熱剤の原料水溶液のｐＨはほぼ中性域であるが、長期安定性を考慮すると、カルボキシルメチルセルロースナトリウムのエーテル化度、またはエーテル化度とほぼ同等の置換度が０．７以上のものが好ましく、０．８以上のものがより好ましい。
【０１２９】
本発明の蓄熱剤は臭化テトラｎブチルアンモニウム水溶液に臭化テトラｉｓｏペンチルアンモニウム、アルカリ金属りん酸塩、およびセルロース誘導体を添加して構成されるが、本発明の目的を損なわない範囲でその他の添加物を添加してもよい。例えば蓄熱剤を貯蔵する容器や流送する配管機器の金属材の腐食抑制のために、下記に示す腐食抑制剤を添加してもよい。また、下記に示す増粘・ゲル化剤を添加してゲル状を呈するようにしてもよい。
【０１３０】
＜腐食抑制剤＞
グループ１〜４に示される物質のうち少なくとも一種類以上を添加する。
【０１３１】
グループ１：アルカリ金属水酸化物
グループ２：下記の物質の無水塩もしくは水和物で、カチオンがナトリウム、カリウム、リチウム、カルシウム、マグネシウム、ストロンチウムである物質
亜硝酸塩、硝酸塩、タングステン酸塩、モリブデン酸塩、クロム酸塩、オレイン酸塩、ポリリン酸塩、メタ珪酸塩、チオ硫酸塩、亜硫酸塩、ほう酸塩
グループ３：ヒドラジン、アクリル酸系ポリマー、塩化カルシウム、臭化カルシウム、ヨウ化カルシウム
グループ４：ホスホン酸、ホスフィノポリカルボン酸、ホスホノカルボン酸、マレイン酸系重合体、アクリル酸系重合体、ジエチル尿素や ジブチルチオ尿素などのチオ尿素誘導体、アゾール化合物
臭化テトラｎブチルアンモニウム水溶液に腐食抑制剤を添加する場合に、腐食抑制剤の濃度範囲としては、０．００１重量％〜５重量％の範囲とすることが好ましい。０．００１重量％未満だと腐食抑制効果が十分得られず、５％重量よりも多量に添加すると原料水溶液の凝固点が変化するため、十分な蓄熱性能が得られなくなる。
【０１３２】
＜増粘・ゲル化剤＞
増粘・ゲル化剤としては、下記に示す物質を用いることができ、また組み合わせて用いてもよい。
【０１３３】
・多糖類
トラガントガム、ペクチン、グアガム、ローカストビーンガム、スピノガム、ガラクトマンナン、タマリンド種子多糖類、カラギーナン、ファーセラレン、キサンタンガム、プルラン、ジェランガム、アラビアガム、タラガム
・α-化デンプン
各種デンプン（コーンスターチ、甘藷澱粉、馬鈴薯澱粉、小麦澱粉、米澱粉、タピオカ澱粉）をα-化したもの
・界面活性剤
β-ナフタレンスルホン酸ナトリウム縮合体、クレオソート油スルホン酸ナトリウム縮合体
メラミン樹脂スルホン酸ナトリウム、リグニンスルホン酸ナトリウム、ノニルフェノールポリオキシエチレンエーテル、グルコン酸ナトリウム、スルホン酸塩類（アルキルベンゼンスルホン酸塩）、硫酸エステル塩類、リン酸エステル塩類、ポリオキシエチレン系化合物（ポリオキシエチレンステアリルエーテル）
・カルシウム塩
ギ酸カルシウム、酢酸カルシウム、塩化カルシウム、酒石酸カルシウム、乳酸カルシウム
・高分子
ポリアクリル酸ナトリウム、ポリアクリルアミド、ポリグリセリン、ポリビニルアルコール、ゼラチン、寒天
・脂肪酸（直鎖脂肪酸、側鎖脂肪酸）
パルミチン酸、ステアリン酸、ヒドロキシステアリン酸、ベヘン酸、モンタン酸、ラウリン酸、リシノール酸、オクチル酸
・脂肪酸金属塩
上記脂肪酸のリチウム塩、ナトリウム塩、カリウム塩、カルシウム塩、アルミニウム塩、バリウム塩、マグネシウム塩、亜鉛塩。
【０１３４】
ステアリン酸リチウム、ステアリン酸ナトリウム、ステアリン酸カリウム、ステアリン酸マグネシウム、ステアリン酸カルシウム、ステアリン酸バリウム、ステアリン酸亜鉛、ラウリン酸カルシウム、ラウリン酸バリウム、ラウリン酸亜鉛、リシノール酸カルシウム、リシノール酸バリウム、リシノール酸亜鉛、オクチル酸亜鉛
臭化テトラｎブチルアンモニウム水溶液に増粘・ゲル化剤を添加する場合に、増粘・ゲル化剤の濃度範囲としては０．０１重量％〜５重量％の範囲にすることが好ましい。０．０１重量％未満であると十分なゲル化状態を呈さない。一方、５重量％より多量に添加してもゲル化効果の向上は認められず、原料水溶液の凝固点が変化するため、十分な蓄熱性能が得られなくなる。
【０１３５】
本発明の蓄熱剤の製造方法については特に制限はない。例えば水にカルボキシメチルセルロースナトリウムを所定量添加して十分に撹拌混合させた後、臭化テトラｎブチルアンモニウムを所定量混合し、続いて臭化テトラｉｓｏペンチルアンモニウムを所定量添加して十分に撹拌混合し、最後にりん酸水素二ナトリウムを所定量添加して蓄熱剤を製造する方法がある。必要に応じて腐食抑制剤やゲル化剤を添加してもよい。
【０１３６】
これら蓄熱剤の構成物質の配合順序には特に制限はないが、カルボキシメチルセルロースナトリウムは比較的凝集しやすく溶解に時間を要することがあるので、原料水溶液の溶質濃度の低い初期に配合することが望ましい。また、撹拌・混合を加熱状態で行うことはこれら構成物質の溶解、混合を促進させる上で望ましい。ただし臭化テトラｎブチルアンモニウム、や臭化テトラｉｓｏペンチルアンモニウムの熱分解が生じないように１００℃以下の温度、望ましくはカルボキシメチルセルロースナトリウムの粘度の不可逆的な変化が起き難い８０℃以下の温度で配合混合することが好ましい。
【０１３７】
本発明の技術的範囲は、上記の実施形態によって限定されるものではなく、発明の要旨を変更することなく様々な形態で実施することができる。また、本発明の技術的範囲は、均等の範囲にまで及ぶものである。本明細書における各用語の意味又は解釈は、本発明の技術的範囲が均等の範囲にまで及ぶことを妨げるものではない。